(57)【特許請求の範囲】
【請求項１】
Ｍｇイオン及びＡｌイオンを主とする層状複水酸化物と、
Ｃａ炭酸塩、Ｃａ酸化物及びＣａ水酸化物のうち少なくとも１つと、
を含み、
前記層状複水酸化物が含有するＭｇイオンに対するＣａイオンの総濃度は、１００ｐｐｍ以上２００００ｐｐｍ以下である、
電解質材料。
【請求項２】
酸化剤が供給されるカソードと、
燃料が供給されるアノードと、
前記カソードと前記アノードとの間に配置され、請求項１に記載の電解質材料を含有する電解質と、
を備える電気化学セル。
【請求項３】
前記電解質において、前記Ｃａ炭酸塩、前記Ｃａ酸化物及び前記Ｃａ水酸化物のうち少なくとも１つは、前記層状複水酸化物によって構成される二次粒子同士の間隙に位置する、
請求項２に記載の電気化学セル。
【発明の詳細な説明】
【技術分野】
【０００１】
本発明は、電解質材料及び電気化学セルに関する。
【背景技術】
【０００２】
従来、比較的低温（例えば、２５０℃以下）で作動する燃料電池として、水酸化物イオン（ＯＨ−）をキャリアとするアルカリ形燃料電池（ＡＦＣ）が知られている。ＡＦＣでは、様々な液体燃料又は気体燃料を使用することができ、例えばメタノールを燃料とした場合には、以下の電気化学反応が起こる。
【０００３】
・アノード：  ＣＨ３ＯＨ＋６ＯＨ−→６ｅ−＋ＣＯ２＋５Ｈ２Ｏ
・カソード：  ３／２Ｏ２＋３Ｈ２Ｏ＋６ｅ−→６ＯＨ−
・全体    ：  ＣＨ３ＯＨ＋３／２Ｏ２→ＣＯ２＋２Ｈ２Ｏ
【０００４】
ここで、特許文献１では、ＡＦＣにおいて、水酸化物イオン伝導性を有する層状複水酸化物（ＬＤＨ：Ｌａｙｅｒｅｄ  Ｄｏｕｂｌｅ  Ｈｙｄｒｏｘｉｄｅ）を電解質として用いることが提案されている。
【先行技術文献】
【特許文献】
【０００５】
【特許文献１】特開２０１６−０７１９４８号公報
【発明の概要】
【発明が解決しようとする課題】
【０００６】
ところで、ＬＤＨを含有する電解質の初期導電率をより向上させたいという要請がある。
【０００７】
また、ＬＤＨ粉末を成形する際、ＬＤＨ粉末は板状粒子同士が凝集し、空隙の多い２次粒子を形成しやすいため成形性が低いという問題がある。
【０００８】
よって、良好な成形性と初期導電率の向上とを両立可能な電解質材料の開発が望まれている。
【０００９】
このような電解質材料は、アルカリ形燃料電池に限らず、水酸化物イオンをキャリアとする二次電池（亜鉛空気二次電池など）や水蒸気から水素と酸素を生成する電解セルなどの電気化学セルに有用である。
【００１０】
本発明は、成形性が良好で電解質の初期導電率を向上可能な電解質材料及び電気化学セルを提供することを目的とする。
【課題を解決するための手段】
【００１１】
本発明に係る電解質材料は、Ｍｇイオン及びＡｌイオンを含有する層状複水酸化物と、Ｃａ炭酸塩、Ｃａ酸化物及びＣａ水酸化物のうち少なくとも１つとを含む。層状複水酸化物が含有するＭｇイオンに対するＣａの総濃度は、１００ｐｐｍ以上２００００ｐｐｍ以下である。
【発明の効果】
【００１２】
本発明によれば、成形性が良好で電解質の初期導電率を向上可能な電解質材料及び電気化学セルを提供することができる。
【図面の簡単な説明】
【００１３】
【図１】アルカリ形燃料電池の構成を模式的に示す断面図
【発明を実施するための形態】
【００１４】
（電解質材料）
本発明に係る電解質材料は、水酸化物イオンをキャリアとする二次電池（亜鉛空気二次電池など）や水蒸気から水素と酸素を生成する電解セルなどの電気化学セルに用いられる電解質の構成材料として好適である。本実施形態では、水酸化物イオン（ＯＨ−）をキャリアとするアルカリ形燃料電池（ＡＦＣ）用電解質の構成材料として本発明に係る電解質材料を適用した場合について説明する。
【００１５】
本発明に係る電解質材料は、Ｍｇイオン及びＡｌイオンを含有する層状複水酸化物（ＬＤＨ：Ｌａｙｅｒｅｄ  Ｄｏｕｂｌｅ  Ｈｙｄｒｏｘｉｄｅ）と、Ｃａ炭酸塩、Ｃａ酸化物及びＣａ水酸化物のうち少なくとも１つとを含む。
【００１６】
ＬＤＨは、複数の水酸化物基本層と、これら複数の水酸化物基本層間に介在する中間層とから構成される。ＬＤＨの基本組成は、例えば下記の一般式（１）によって表すことができる。
【００１７】
［Ｍｇ２＋１−ｐ―ｒ―ｓＡｌ３＋ｐＭ２＋ｒＭ３＋ｓ（ＯＨ）２］［Ａｎ−ｐ＋ｓ／ｎ・ｍＨ２Ｏ］・・・式（１）
【００１８】
一般式（１）において、Ｍｇ２＋／Ａｌ３＋比は２以上４以下である。Ｍｇ２＋／Ａｌ３＋比を２以上４以下とすることによって安定な層状構造を形成することができる。Ｍｇ２＋及びＡｌ３＋は、各水酸化物基本層に含まれる。Ｍｇ２＋／Ａｌ３＋比は、誘導結合プラズマ発光分光分析(ＩＣＰ−ＡＥＳ)によって測定することができる。
【００１９】
式（１）において、Ｍ２＋は、Ｃａ２＋、Ｓｒ２＋、Ｎｉ２＋、Ｃｏ２＋、Ｆｅ２＋、Ｍｎ２＋、及びＺｎ２＋から選択される少なくとも１種であり、Ｍ３＋はＦｅ３＋、Ｔｉ３＋、Ｙ３＋、Ｃｅ３＋、Ｍｏ３＋、及びＣｒ３＋から選択される少なくとも１種である。Ｍ２＋及びＭ３＋は、各水酸化物基本層に含まれる。
【００２０】
式（１）において、Ｍｇ２＋の添え字１−ｐ―ｒ―ｓは、０．６７以上０．８０以下であり、Ａｌ３＋の添え字ｐは０．２以上０．３３以下であり、Ｍ２＋の添え字ｒは０以上０．１０以下であり、Ｍ３＋の添え字ｓは０以上０．１０以下である。
【００２１】
式（１）において、Ａｎ−はｎ価の陰イオンである。ｎは、１価以上の整数である。Ａｎ−は、１価又は２価の陰イオンであることが好ましい。Ａｎ−は、ＯＨ−及び／又はＣＯ３２−を含むことが好ましい。Ａｎ−の添え字に含まれるｐ＋ｓは、０．２以上０．４３以下であり、Ａｎ−の添え字に含まれるｎは１以上の整数であり、Ｈ２Ｏの係数ｍは任意の整数である。Ａｎ−及びＨ２Ｏは、水酸化物基本層間の中間層に含まれる。
【００２２】
ただし、一般式（１）に示したＭｇイオン、Ａｌイオン及びＭそれぞれの価数は、必ずしも定かではない。例えば、Ｍｇイオンの価数は３＋でもありえるし、Ａｌイオンの価数は３＋以外でもありえる。そのため、ＬＤＨを一般式で厳密に特定することは非実際的又は不可能であり、上記一般式（１）はあくまで「基本組成」を示す一例として解されるべきである。
【００２３】
なお、ＬＤＨの粒径は特に限定されないが、例えば、体積基準Ｄ５０平均粒径を０．０１μｍ以上１０μｍ以下とすることができる。Ｄ５０平均粒径を０．０５μｍ以上とすると、ＬＤＨ粉末同士が凝集して成形時に気孔が残留することを抑制できるため好ましい。Ｄ５０平均粒径を２μｍ以下とすると、ＬＤＨ粉末の成形性をより向上させることができるため好ましい。
【００２４】
電解質材料は、上述したように、Ｃａ炭酸塩、Ｃａ酸化物及びＣａ水酸化物のうち少なくとも１つ（以下、「Ｃａ炭酸塩／酸化物／水酸化物」と総称する。）を更に含む。
【００２５】
Ｃａ炭酸塩としては、例えばＣａＣＯ３などが挙げられる。Ｃａ酸化物としては、例えばＣａＯなどが挙げられる。Ｃａ水酸化物としては、例えばＣａ（ＯＨ）２が挙げられる。
【００２６】
本発明に係る電解質材料は、ＬＤＨが含有するＭｇイオンに対するＣａイオンの総濃度が、１００ｐｐｍ以上２００００ｐｐｍ以下であることを特徴とする。
【００２７】
Ｍｇイオンに対するＣａイオンの総濃度を１００ｐｐｍ以上とすることによって、二次粒子の空隙にＣａ炭酸塩／酸化物／水酸化物を充填できるため、電解質材料を成形する際の成形性を向上させることができる。Ｍｇイオンに対するＣａイオンの総濃度は、２００ｐｐｍ以上が好ましく、５００ｐｐｍ以上がより好ましい。
【００２８】
また、Ｍｇイオンに対するＣａイオンの総濃度を２００００ｐｐｍ以下とすることによって、ＬＤＨの水酸化物イオン伝導性を十分確保することができる。そのため、当該電解質材料を用いて電解質を構成した場合、電解質の初期導電率を十分確保することができる。Ｍｇイオンに対するＣａイオンの総濃度は、１００００ｐｐｍ以下が好ましく、５０００ｐｐｍ以下がより好ましい。
【００２９】
電解質材料が２種以上のＣａ炭酸塩／酸化物／水酸化物を含有する場合、Ｃａイオンの総濃度は、Ｍｇイオンに対する各Ｃａ炭酸塩／酸化物／水酸化物に含まれるＣａイオンの濃度の合計値である。Ｍｇイオンに対するＣａイオンの総濃度は、誘導結合プラズマ発光分光分析によって測定することができる。また、Ｃａ炭酸塩／酸化物／水酸化物の種は、放射光を用いたＸＲＤ測定により同定することができる。
【００３０】
なお、Ｃａ炭酸塩／酸化物／水酸化物の粒径は特に限定されないが、例えば、体積基準Ｄ５０平均粒径を０．０１μｍ以上２μｍ以下とすることができる。Ｄ５０平均粒径を０．０１μｍ以上とすると、Ｃａ炭酸塩／酸化物／水酸化物の粉末同士が凝集することを抑制できるため、Ｃａ炭酸塩／酸化物／水酸化物の粉末をＬＤＨの粉末中に一様に分散させることができる。Ｄ５０平均粒径を２μｍ以下とすると、電解質材料の成形性をより向上させることができるため好ましい。
【００３１】
（電解質材料の製造方法）
まず、上記一般式（１）によって表されるＬＤＨ粉末を準備する。このようなＬＤＨ粉末は市販品であってもよいし、硝酸塩や塩化物を用いた液相合成法等の公知の方法にて作製したものであってもよい。
【００３２】
次に、Ｃａ炭酸塩／酸化物／水酸化物粉末を準備する。Ｃａ炭酸塩／酸化物／水酸化物粉末としては、上述したＣａ炭酸塩の粉末、Ｃａ酸化物の粉末及びＣａ水酸化物の粉末の１種類以上を用いることができる。
【００３３】
次に、ＬＤＨ粉末とＣａ炭酸塩／酸化物／水酸化物粉末とを混合する。これによって、電解質材料が完成する。
【００３４】
（アルカリ形燃料電池１０）
以下、本発明に係る電気化学セルの一例として、水酸化物イオン（ＯＨ−）をキャリアとするアルカリ形燃料電池１０について図面を参照しながら説明する。図１は、アルカリ形燃料電池１０の構成を示す断面図である。
【００３５】
アルカリ形燃料電池１０は、カソード１２、アノード１４、及び電解質１６を備える。アルカリ形燃料電池１０は、下記の電気化学反応式に基づいて、比較的低温（例えば、５０℃〜２５０℃）で発電する。下記の電気化学反応式では、燃料の一例としてメタノールを用いた場合が例示されている。
【００３６】
・カソード１２：  ３／２Ｏ２＋３Ｈ２Ｏ＋６ｅ−→６ＯＨ−
・アノード１４：  ＣＨ３ＯＨ＋６ＯＨ−→６ｅ−＋ＣＯ２＋５Ｈ２Ｏ
・全体        ：  ＣＨ３ＯＨ＋３／２Ｏ２→ＣＯ２＋２Ｈ２Ｏ
【００３７】
１．カソード１２
カソード１２は、一般的に空気極と呼ばれる陽極である。アルカリ形燃料電池１０の発電中、カソード１２には、酸化剤供給手段１３を介して、酸素（Ｏ２）を含む酸化剤が供給される。酸化剤としては、空気を用いるのが好ましく、空気は加湿されていることがより好ましい。カソード１２は、内部に酸化剤を拡散可能な多孔質体である。カソード１２の気孔率は特に制限されない。
【００３８】
カソード１２は、ＡＦＣに使用される公知の空気極触媒を含むものであればよく、特に限定されない。カソード触媒の例としては、白金族元素（Ｒｕ、Ｒｈ、Ｐｄ、Ｉｒ、Ｐｔ）、鉄族元素（Ｆｅ、Ｃｏ、Ｎｉ）等の第８〜１０族元素（ＩＵＰＡＣ形式での周期表において第８〜１０族に属する元素）、Ｃｕ、Ａｇ、Ａｕ等の第１１族元素（ＩＵＰＡＣ形式での周期表において第１１族に属する元素）、ロジウムフタロシアニン、テトラフェニルポルフィリン、Ｃｏサレン、Ｎｉサレン（サレン＝Ｎ，Ｎ’−ビス（サリチリデン）エチレンジアミン）、銀硝酸塩、及びこれらの任意の組み合わせが挙げられる。カソード１２における触媒の担持量は特に限定されないが、好ましくは０．０５〜１０ｍｇ／ｃｍ２、より好ましくは、０．０５〜５ｍｇ／ｃｍ２である。カソード触媒はカーボンに担持させるのが好ましい。カソード１２ないしそれを構成する触媒の好ましい例としては、白金担持カーボン（Ｐｔ／Ｃ）、白金コバルト担持カーボン（ＰｔＣｏ／Ｃ）、パラジウム担持カーボン（Ｐｄ／Ｃ）、ロジウム担持カーボン（Ｒｈ／Ｃ）、ニッケル担持カーボン（Ｎｉ／Ｃ）、銅担持カーボン（Ｃｕ／Ｃ）、及び銀担持カーボン（Ａｇ／Ｃ）が挙げられる。
【００３９】
２．アノード１４
アノード１４は、一般的に燃料極と呼ばれる陰極である。アルカリ形燃料電池１０の発電中、アノード１４には、燃料供給手段１５を介して、水素原子（Ｈ）を含む燃料が供給される。
【００４０】
燃料は、アノード１４において水酸化物イオン（ＯＨ−）と反応可能な燃料化合物を含んでいればよく、液体燃料、気体燃料、気液混合燃料のいずれの形態であってもよい。
【００４１】
燃料化合物としては、例えば、（ｉ）ヒドラジン（ＮＨ２ＮＨ２）、水加ヒドラジン（ＮＨ２ＮＨ２・Ｈ２Ｏ）、炭酸ヒドラジン（（ＮＨ２ＮＨ２）２ＣＯ２）、硫酸ヒドラジン（ＮＨ２ＮＨ２・Ｈ２ＳＯ４）、モノメチルヒドラジン（ＣＨ３ＮＨＮＨ２）、ジメチルヒドラジン（（ＣＨ３）２ＮＮＨ２、ＣＨ３ＮＨＮＨＣＨ３）、及びカルボンヒドラジド（（ＮＨＮＨ２）２ＣＯ）等のヒドラジン類、（ｉｉ）尿素（ＮＨ２ＣＯＮＨ２）、（ｉｉｉ）アンモニア（ＮＨ３）、（ｉｖ）イミダゾール、１，３，５−トリアジン、３−アミノ−１，２，４−トリアゾール等の複素環類化合物、（ｖ）ヒドロキシルアミン（ＮＨ２ＯＨ）、硫酸ヒドロキシルアミン（ＮＨ２ＯＨ・Ｈ２ＳＯ４）等のヒドロキシルアミン類、及びこれらの組合せが挙げられる。これらの燃料化合物のうち炭素を含まない化合物（すなわち、ヒドラジン、水加ヒドラジン、硫酸ヒドラジン、アンモニア、ヒドロキシルアミン、硫酸ヒドロキシルアミン等）は、一酸化炭素による触媒被毒の問題が無いため特に好適である。
【００４２】
燃料化合物は、そのまま燃料として用いてもよいが、水及び／又はアルコール（例えば、メタノール、エタノール、プロパノール、イソプロパノールなどの低級アルコール等）に溶解させた溶液として用いてもよい。例えば、上記燃料化合物のうち、ヒドラジン、水化ヒドラジン、モノメチルヒドラジン及びジメチルヒドラジンは液体であるので、そのまま液体燃料として使用可能である。また、炭酸ヒドラジン、硫酸ヒドラジン、カルボンヒドラジド、尿素、イミダゾール、及び３−アミノ−１，２，４−トリアゾール、及び硫酸ヒドロキシルアミンは固体であるが水に可溶である。１，３，５−トリアジン及びヒドロキシルアミンは固体であるがアルコールに可溶である。アンモニアは気体であるが水に可溶である。このように、固体の燃料化合物は、水又はアルコールに溶解させて液体燃料として使用可能である。燃料化合物を水及び／又はアルコールに溶解させて用いる場合、溶液中の燃料化合物の濃度は、例えば３０〜９９．９重量％であり、好ましくは６６〜９９．９重量％である。
【００４３】
メタノール、エタノール等のアルコール類やエーテル類を含む炭化水素系液体燃料、メタン等の炭化水素系ガス、或いは純水素などは、そのまま燃料として用いることができる。特に、本実施形態に係るアルカリ形燃料電池１０に用いられる燃料としては、メタノールが好適である。メタノールは、気体状態、液体状態、及び、気液混合状態のいずれであってもよい。
【００４４】
アノード１４は、ＡＦＣに使用される公知のアノード触媒を含むものであればよく、特に限定されない。アノード触媒の例としては、Ｐｔ、Ｎｉ、Ｃｏ、Ｆｅ、Ｒｕ、Ｓｎ、及びＰｄ等の金属触媒が挙げられる。金属触媒は、カーボン等の担体に担持されるのが好ましいが、金属触媒の金属原子を中心金属とする有機金属錯体の形態としてもよく、この有機金属錯体を担体として担持されていてもよい。また、アノード触媒の表面には多孔質材料等で構成された拡散層を配置してもよい。アノード１４及びそれを構成する触媒の好ましい例としては、ニッケル、コバルト、銀、白金担持カーボン（Ｐｔ／Ｃ）、白金ルテニウム担持カーボン（ＰｔＲｕ／Ｃ）、パラジウム担持カーボン（Ｐｄ／Ｃ）、ロジウム担持カーボン（Ｒｈ／Ｃ）、ニッケル担持カーボン（Ｎｉ／Ｃ）、銅担持カーボン（Ｃｕ／Ｃ）、及び銀担持カーボン（Ａｇ／Ｃ）が挙げられる。
【００４５】
アノード１４の作製方法は特に限定されないが、例えば、アノード触媒及び所望により担体をバインダーと混合してペースト状にし、このペースト状混合物を電解質１６のアノード側表面１６Ｔに塗布することにより形成することができる。
【００４６】
３．電解質１６
電解質１６は、カソード１２とアノード１４との間に配置される。電解質１６は、カソード１２及びアノード１４のそれぞれに接続される。電解質１６は、膜状、層状、或いは、シート状に形成される。電解質１６の厚みは特に制限されないが、例えば１μｍ以上２００μｍ以下とすることができる。
【００４７】
電解質１６は、上述した電解質材料を含有する。上述したとおり、電解質材料において、ＬＤＨが含有するＭｇイオンに対するＣａイオンの総濃度は２００００ｐｐｍ以下であるため、電解質の初期導電率を十分確保することができる。
【００４８】
電解質１６において、Ｃａ炭酸塩／酸化物／水酸化物は、ＬＤＨによって構成される二次粒子同士の間隙に位置することが好ましい。これによって、ＬＤＨ粒子同士が凝集することを抑制できるため、アルカリ形燃料電池１０の出力を向上させることができる。
【００４９】
電解質１６の作製方法は特に限定されないが、例えば、金型一軸プレスや冷間等方圧加圧（ＣＩＰ）などの公知の手法で電解質材料を圧粉成形することによって電解質１６を形成することができる。或いは、電解質材料と分散媒を混合したスラリーに多孔質基材を含浸し、乾燥処理(８０〜１５０℃)を施した後、電解質材料を多孔質基材に充填することによっても電解質１６を形成することができる。
【００５０】
この際、上述したとおり、ＬＤＨが含有するＭｇイオンに対するＣａイオンの総濃度が１００ｐｐｍ以上であり、成形時にＬＤＨ粒子間の空隙を充填できるため、簡便に電解質材料を成形することができる。
【実施例】
【００５１】
以下において、本発明の実施例について説明する。ただし、本発明は以下に説明する実施例に限定されるものではない。
【００５２】
まず、Ｍｇ２＋／Ａｌ３＋比（Ａｌイオンに対するＭｇイオンの比率）が２以上４以下のＬＤＨ粉末と、Ｃａ（ＯＨ）２粉末（関東化学社製、特級製品名水酸化カルシウム）と、ＣａＣＯ３粉末（関東化学特級社製、製品名炭酸カルシウム）とを準備した。
【００５３】
次に、比較例１〜４及び実施例１〜７では、ＬＤＨが含有するＭｇイオンに対するＣａイオンの総濃度が表１に示す値になるように、ＬＤＨ粉末とＣａ（ＯＨ）２粉末とを混合して電解質材料粉末を調製した。また、比較例５〜８及び実施例８〜１４では、ＬＤＨが含有するＭｇイオンに対するＣａイオンの総濃度が表１に示す値になるように、ＬＤＨ粉末とＣａＣＯ３粉末とを混合して電解質材料粉末を調製した。なお、Ｃａイオンの総濃度は、ＸＲＤ測定により水酸化物種を同定したうえで、誘導結合プラズマ発光分光分析によって計測した。
【００５４】
次に、電解質材料粉末を、冷間等方圧プレス(ＣＩＰ)により３０００ｋｇｆ／ｃｍ２の圧力で圧粉体を形成することによって、比較例１〜８及び実施例１〜１４ごとに電解質を１００個ずつ作製した。
【００５５】
そして、作製した電解質の成形性を確認した。具体的には、電解質の表面における割れの有無を目視にて確認して、割れが確認された電解質の数（不良品数）を電解質の総数（＝１００個）で割ることによって不良率を算出した。比較例１〜８及び実施例１〜１４それぞれの不良率と、その判定とを表１にまとめて示す。成形性の判定は、不良率が１０％未満の場合を〇と評価し、不良率が１０％以上の場合を×と評価した。
【００５６】
次に、ＪＩＳＲ１６６１(ファインセラミックスイオン伝導体の導電率測定方法)に従って、作製した電解質の初期導電率を測定した。測定は、大気中８０℃、相対湿度８０％の環境下で実施した。導電率とは、電解質の水酸化物イオン伝導性を示す指標である。比較例１〜８及び実施例１〜１４それぞれの電解質の初期導電率と、その判定とを表１にまとめて示す。初期導電率の判定は、５×１０−４Ｓ／ｃｍ以上の場合を○と評価し、５×１０−３Ｓ／ｃｍ未満の場合を×と評価した。
【００５７】
【表１】
0006886058.tif 000002
【００５８】
ＬＤＨが含有するＭｇイオンに対するＣａイオンの総濃度を１００ｐｐｍ未満とした比較例１〜２，５〜６では、電解質の成形性が低かった。また、ＬＤＨが含有するＭｇイオンに対するＣａイオンの総濃度を２００００ｐｐｍ超とした比較例３〜４，７〜８では、電解質の初期導電率が低かった。
【００５９】
一方、ＬＤＨが含有するＭｇイオンに対するＣａイオンの総濃度を１００ｐｐｍ以上２００００ｐｐｍ以下とした実施例１〜１４では、電解質の良好な成形性と高い初期導電率とを両立させることができた。このような結果が得られたのは、Ｃａイオンの総濃度を１００ｐｐｍ以上とすることによって二次粒子の空隙にＣａ水酸化物又はＣａ炭酸塩を充填でき、かつ、Ｃａイオンの総濃度を２００００ｐｐｍ以下とすることによってＬＤＨの水酸化物イオン伝導性を十分確保できたためである。
【００６０】
また、Ｍｇイオンに対するＣａイオンの総濃度を２００ｐｐｍ以上とすることによって、さらに５００ｐｐｍ以上とすることによって、電解質の成形性をより向上できることが確認された。
【００６１】
また、Ｍｇイオンに対するＣａイオンの総濃度を１００００ｐｐｍ以下とすることによって、さらに５０００ｐｐｍ以下とすることによって、初期導電率をより向上できることが確認された。
【００６２】
なお、実施例１〜１４の電解質の断面を電界放出型走査型電子顕微鏡（ＦＥ−ＳＥＭ）で観察したところ、Ｃａ水酸化物又はＣａ炭酸塩はＬＤＨによって構成される二次粒子同士の間隙に位置していた。
【符号の説明】
【００６３】
１０    アルカリ形燃料電池
１２    カソード
１４    アノード
１６    電解質
【要約】
【課題】成形性が良好で電解質の初期導電率を向上可能な電解質材料及び電気化学セルを提供する。
【解決手段】電解質材料は、Ｍｇイオン及びＡｌイオンを含有する層状複水酸化物と、Ｃａ炭酸塩、Ｃａ酸化物及びＣａ水酸化物のうち少なくとも１つとを含む。層状複水酸化物が含有するＭｇイオンに対するＣａの総濃度は、１００ｐｐｍ以上２００００ｐｐｍ以下である。
【選択図】図１【図１】
0006886058.tif 000003